(57)【特許請求の範囲】
【請求項１】
粒子状の水溶性セルロース誘導体を製造する方法であって、
ａ）水で膨潤する少なくとも１種のセルロース誘導体を供給組成物の全重量を基準にして２２重量％から３５重量％および水を供給組成物の全重量を基準にして６５重量％から７８重量％含んで成る供給組成物を生じさせ、
ｂ）前記供給組成物を、ふるいを含まない高回転速度インパクトミル内で、３１７５〜４４２０分-1のローターの回転速度で、熱交換ガスおよび担体ガスに接触させることで前記供給組成物の前記セルロース誘導体を固体状態の微粒子形態に変化させ、ここで、ガスは水蒸気と不活性ガスの混合物であり、
ｃ）前記粒子状のセルロース誘導体を前記熱交換ガスおよび担体ガスから分離し、そして
ｄ）場合により、前記粒子状のセルロース誘導体を乾燥させる、
ことを含んで成り、
ここで、セルロース誘導体がメチルヒドロキシエチルセルロース又はメチルヒドロキシプロピルヒドロキシエチルセルロースである、
方法。
【請求項２】
供給組成物が、セルロース誘導体を供給組成物の全重量を基準にして２２重量％から３２重量％および水を供給組成物の全重量を基準にして６８重量％から７８重量％含む、請求項１に記載の方法。
【請求項３】
供給組成物が、セルロース誘導体を供給組成物の全重量を基準にして２４重量％から３２重量％および水を供給組成物の全重量を基準にして６８重量％から７６重量％含む、請求項２記載の方法。
【発明の詳細な説明】
【技術分野】
【０００１】
本発明は、粒子状の水溶性セルロース誘導体、好適にはある熱凝結点（ｔｈｅｒｍａｌ
ｆｌｏｃｃｕｌａｔｉｏｎ  ｐｏｉｎｔ）を示すセルロース誘導体を製造する方法に関する。
【背景技術】
【０００２】
反応させそして場合により反応中に生じた副生成物を除去した後のセルロース誘導体、特にセルロースエーテルは、脆い粒子状または塊様形態で存在する。このようなセルロース誘導体は、そのような形態の時でも、原料が与える前以て決められた構造を有する。このように、例えばセルロースエーテルでも一般に初期のセルロースが持っていた繊維様構造を示す。従って、このようなセルロース誘導体は、意図した使用、例えば有機媒体および／または水性媒体に可溶な製品として用いるには適さない。
【０００３】
いろいろな使用分野に適するように、典型的には、また、特定の粒子サイズ分布、かさ密度、乾燥度および粘度値になるように調整する必要もある。
【０００４】
従って、使用に適するように、原則としてほとんど全部のセルロース誘導体に圧縮固化、粉砕および乾燥を受けさせる必要がある。
【０００５】
産業的に重要なセルロース誘導体には特にセルロースエーテルが含まれ、それの製造、特性および用途が例えばＵｌｌｍａｎｎ’ｓ  Ｅｎｃｙｃｌｏｐａｅｄｉａ  ｏｆ  Ｉｎｄｕｓｔｒｉａｌ  Ｃｈｅｍｉｓｔｒｙ，第５版（１９８６），Ａ５巻，４６１−４８８頁，ＶＣＨ  Ｖｅｒｌａｇｓｇｅｓｅｌｌｓｃｈａｆｔ，Ｗｅｉｎｈｅｉｍ；そしてＭｅｔｈｏｄｅｎ  ｄｅｒ  ｏｒｇａｎｉｓｃｈｅｎ  Ｃｈｅｍｉｅ，第４版（１９８７），Ｅ２０巻，Ｍａｋｒｏｍｏｌｅｋｕｌａｒｅ  Ｓｔｏｆｆｅ（有機化学方法）（高分子量物質）パート−３巻、２０４８−２０７６頁、Ｇｅｏｒｇ  Ｔｈｉｅｍｅ  Ｖｅｒｌａｇ
Ｓｔｕｔｔｇａｒｔに記述されている。
【０００６】
米国特許第２，３３１，８６４号には、水で湿っているセルロースエーテルの水含有量を＞５０℃の温度で７２−８８重量％に調整する方法が記述されている。次に、前記セルロースエーテルを＜５０℃の温度に冷却する。そのようにして得たゲルを＞５０℃の温度で乾燥させた後、その乾燥させた材料を粉砕している。
【０００７】
英国特許出願公開第８０４  ３０６号には、繊維状セルロースエーテルと水（９８−６５重量％）の熱混合物を冷却することを通して冷水に溶解し得るセルロースエーテルを溶解させる方法が記述されている。新たに加熱を行うことで前記セルロースエーテルを沈澱させた後、乾燥させる。その乾燥させた製品を粉砕している。
【０００８】
ドイツ特許出願公開第９５２  ２６４号には、湿っている繊維状のメチルセルロースを容易に溶解する粉末に変化させる３段階方法が開示されている。このケースでは、水含有量が５０−７０重量％の製品をまず最初に均一にして可塑性塊（ｐｌａｓｔｉｃ  ｍａｓｓ）を生じさせた後に１０℃から２０℃に冷却［この目的で冷却スクリュープレス（ｃｏｏｌｅｄ  ｓｃｒｅｗ  ｐｒｅｓｓ）が用いられた］し、次にその製品をハンマーミルで粉砕した後、循環空気乾燥器内で乾燥させている。
【０００９】
ヨーロッパ特許出願公開第０  ０４９  ８１５号（これは米国特許第４，４１５，１２４号に相当する）にはセルロースエーテルまたはセルロースのミクロンサイズ粉末を製造
する２段階方法が記述されており、そこでは、微細繊維構造または羊毛のような構造を有する製品をまず最初に脆い固化形態に変化させた後、そのような処理を受けさせた材料に粉砕操作を粒子の少なくとも９０％が０．１２５ｍｍ未満であると言った粒子サイズ分布が達成されるまで受けさせている。前記脆化段階で振動ミルまたはボールミル（好適には冷却）、またはペレットプレスを用いそして粉砕段階でジェットミル、ピンドディスクミル（ｐｉｎｎｅｄ  ｄｉｓｃ  ｍｉｌｌｓ）またはインパクトディスクミルを用いている。
【００１０】
ドイツ特許出願公開第３０  ３２  ７７８号には湿っているセルロースエーテルを連続的に均一にする２段階方法が開示されており、そこでは、その湿っているセルロースエーテルに細断、衝撃およびせん断力（いろいろなジャケットプロファイルを有する循環回転体によって生じさせた）を受けさせ、それと同時に場合により水を添加することで、その微粉砕されたセルロースエーテルをペレット状にした後、結果として生じたペレットを乾燥させている。
【００１１】
ヨーロッパ特許出願公開第０  ３７０  ４４７号には湿っているセルロースエーテルを穏やかに粉砕すると同時に乾燥させる方法が記述されており、そこでは、初期水分含有量が２０から７０重量％のセルロースエーテルを担体ガス（ｃａｒｒｉｅｒ  ｇａｓ）で移送すると同時にそれに摩擦粉砕を受けさせて衝撃粉砕サイズ（ｉｍｐａｃｔ  ｃｏｍｍｉｎｕｔｉｏｎ  ｓｉｚｅ）にした後、粉砕エネルギー（ｇｒｉｎｄｉｎｇ  ｅｎｅｒｇｙ）を用いた乾燥を残存水分含有量が１から１０重量％になるように受けさせている。
【００１２】
ヨーロッパ特許出願公開第０  ３８４  ０４６号にはセルロースエーテル粒子の製造方法が記述されており、これは、高回転速度のエアジェット回転インパクトミル（ｈｉｇｈ
ｒｏｔａｔｉｏｎａｌ  ｓｐｅｅｄ，ａｉｒ  ｊｅｔ  ｒｏｔａｒｙ  ｉｍｐａｃｔ  ｍｉｌｌ）を用いた粉砕で１００Ｐａ・ｓを越える粘度［Ｕｂｂｅｌｏｈｄｅ管を用いて２％の水溶液として２０℃で測定］を示す粒子サイズが０．４から０．０３５ｍｍのセルロースエーテルを生じさせることを含んで成る。
【００１３】
ＷＯ  ９６／００７４にはセルロースエーテルの粉砕方法が開示されており、これは、水和セルロースエーテルを断面積が０．００７５ｍｍ2から１ｍｍ2（７．５ｘ１０-9ｍ2から１ｘ１０-6ｍ2）の開口部に通して押出した後、その結果として押出された材料を所望の長さに切断することを含んで成る。
【００１４】
ヨーロッパ特許出願公開第０  ８３５  ８８１号には特殊な粒子サイズ分布曲線を示すメチルセルロース粉末を製造する方法が記述されており、そこでは、メチルヒドロキシアルキルセルロース粒子材料の水分含有量を水で３０から７０重量％に調整した後、回転ミルで粉砕すると同時に粉砕エネルギーを製品に与えることで乾燥させることを通して製造を行っている。大きさを分級することで特殊な粒子サイズ分布曲線を樹立している。
【００１５】
米国特許第４，０４４，１９８号にはセルロース誘導体の冷粉砕方法が記述されており、そこでは、水含有量（乾燥重量を基準にした水）が４０−１５０重量％のセルロース誘導体を液体窒素で冷却して、それに冷粉砕を受けさせている。
【００１６】
米国特許第４，０４４，１９８号には、セルロースのエーテル化で得た粗生成物を熱水でほとんど塩を含まなくなるまで洗浄した後、それに遠心分離による分離を高温で受けさせることで水含有量（全質量を基準）を５０重量％にしそして次に水と一緒に混合することで水含有量（全質量を基準）を６０から７０重量％に調整する方法が記述されている。そのような混合物に圧縮固化、顆粒、乾燥および粉砕を受けさせている。
【００１７】
従来技術に従う公知方法は、ほとんど全部が、予備乾燥器または予備脆化および／または圧縮固化を伴う多段階方法である。更に、そのような公知方法では、それらの全部において、特に高度に置換されていて粘度が極めて高い製品を処理しようとする時にはまた高分子にかかる化学および／または熱応力も常に非常に高く、その結果として、その高分子を粉砕している間に分解が鎖切断の形態で起こり、このことは、特に粘度が出発製品に比較して多少とも大きく低下することで認識され得る。また、製品を予備脆化および／または予備乾燥段階で処理すると、それの表面が粗くなることも起こる。更に、そのような方法全部に共通した特徴は、セルロース誘導体に予備乾燥、脆化または圧縮固化を受けさせた後に行う粉砕で消費されるエネルギーの量が非常に多量である点にある。
【００１８】
上述した欠点の１つ以上を回避する方法は既に公知である。例えば、英国特許出願公開第２  ２６２  ５２７号には、水含有量が３０から８０重量％のセルロースエーテルを−１０から６０℃の温度に冷却してゲル化させた後にそのゲルの粉砕乾燥（ｍｉｌｌ  ｄｒｙｉｎｇ）（好適にはインパクトミルで）を行うことを通してセルロース誘導体を粉砕する方法が記述されている。不幸なことに、英国特許出願公開第２  ２６２  ５２７号には、３００ｇ／ｌを越えるかさ密度を示す製品を得ようとする場合にメチルセルロースのヒドロキシエチル化混合エーテル（ｈｙｄｒｏｘｙｅｔｈｙｌａｔｅｄ  ｍｉｘｅｄ  ｅｔｈｅｒｓ）（例えばメチルヒドロキシエチルセルロースまたはメチルヒドロキシプロピルヒドロキシエチルセルロースなど）をどのように処理するかに関する指示は全く与えられていない。メチルヒドロキシエチルセルロースの処理を英国特許出願公開第２  ２６２  ５２７号に記述されているメチルヒドロキシプロピルセルロースの場合のように行うと、得られる製品はかさ密度が＜２５０ｇ／ｌの塊様である。また、かさ密度が２７０ｇ／ｌのメチルセルロースを粉砕乾燥させることで得られる製品（実施例３）も満足されるものでない。
【００１９】
ＷＯ  ９８／９０７９３１には、全重量を基準にした水の量が３５から９９重量％（好適には６０から８０重量％）のセルロースエーテルをゲル化または溶解させた後に粉砕乾燥を行うことで微粒子状の多糖類誘導体を製造する方法が記述されており、そこでは、その粉砕した材料の輸送および乾燥で過熱蒸気を用いている。
【００２０】
このように、熱懸濁液を冷却することを通して全質量を基準にした乾燥物質含有量が例えば２０重量％のＭＨＥＣゲルを得ている。その後、次の段階で前記ゲルを処理して粉末にしている。不幸なことに、ＷＯ  ９８／９０７９３１に記述されているように熱懸濁液を冷却するのは技術的に極めて複雑であり、かつ連続方法に関する教示は全く与えられていない。
【００２１】
そのような方法も同様に上述した欠点の多くを回避している。しかしながら、そのような粉砕乾燥方法における粉砕はまだ充分ではなく、粉砕されたメチル−ヒドロキシエチルセルロースが０．０６３ｍｍのふるいを通過するのは５７重量％のみである（実施例３）。所望の微細度が達成されたのはエアジェットシーブ（ｉａｒ  ｊｅｔ  ｓｉｅｖｅ）を用いて大きさを分級した時のみである。更に、純粋な蒸気を担体ガスおよび熱交換ガスとして用いることは粉砕プラント操作上の安全性に関して欠点を有する、と言うのは、水が微粒子状の多糖類誘導体と一緒に凝縮することが原因で膜と湯垢が急速に生じるからである。従って、保守手段の費用が増大する。前記出願によれば、０．１ｍｍのふるいを通過する量が９５重量％を越えるか或は０．０６３ｍｍのふるいを通過する量が９０重量％を越える微粒子状の製品が得られたのは、溶解している多糖類誘導体を非溶解周囲媒体（ｎｏｎ−ｄｉｓｓｏｌｖｉｎｇ  ａｍｂｉｅｎｔ  ｍｅｄｉｕｍ)に分散させた後に粉砕、濾過および乾燥段階を行った時のみである（実施例１および２）。
【００２２】
従って、本発明の目的は、
粉砕の度合を選択的に調整することができ、
＜０．０６３ｍｍの比率が＞６５重量％の粒子サイズ分布曲線を確立することができ、
製品の表面が粗くなく、
製品のかさ密度を調整することができ、
出発製品に比較して粘度の低下がないか或は低下の度合が最小限のみであり、かつ
自由流れする製品が得られる、
粒子状の水溶性セルロース誘導体を製造する方法を提供することにある。
【発明の概要】
【００２３】
本発明に従い、粒子状の水溶性セルロース誘導体を製造する方法を提供し、この方法に、
ａ）水で膨潤および／または水に溶解する少なくとも１種のセルロース誘導体を供給組成物（ｆｅｅｄ  ｃｏｍｐｏｓｉｔｉｏｎ）の全重量を基準にして２０重量％から５０重量％および水を供給組成物の全重量を基準にして５０重量％から８０重量％含んで成る供給組成物を生じさせ、
ｂ）前記供給組成物を高回転速度インパクトミル（ｈｉｇｈ  ｒｏｔａｔｉｏｎａｌ  ｓｐｅｅｄ  ｉｍｐａｃｔ  ｍｉｌｌ）内で熱交換ガス（ｈｅａｔ  ｅｘｃｈａｎｇｅ  ｇａｓ）および担体ガスに接触させる（従って、前記供給組成物に含まれる水の少なくとも一部を気相に変化させる）ことで前記供給組成物の前記セルロース誘導体を固体状態の微粒子形態（ｓｏｌｉｄ  ｓｔａｔｅ  ｆｏｒｍ  ｏｆ  ｆｉｎｅｌｙ  ｐａｒｔｉｃｕｌａｔｅ  ｐａｒｔｉｃｌｅｓ）に変化させ、
ｃ）前記粒子状のセルロース誘導体を前記熱交換ガスおよび担体ガスから分離し、そしてｄ）場合により、前記粒子状のセルロース誘導体を乾燥させる、
ことを含める。
【００２４】
材料の量、反応条件などを表す数値を本明細書および請求の範囲で用いる場合、実施例を除く全部または特に明記しない限り、それらは全部、用語「約」で修飾されているとして理解されるべきである。本明細書および請求の範囲で用いる如き記号「＜」は「未満」を意味しそして記号「＞」は「を越える」を意味する。
【発明を実施するための形態】
【００２５】
本方法で生じさせたセルロース誘導体は高いかさ密度を有することに加えて良好な流動性を示しかつ製品に含まれる微細物の比率が非常に低いことを見いだした。出発製品と比較した時に粘度低下が全くないか或は粘度低下度合が最小限のみである。
【００２６】
本方法で用いるセルロース誘導体は水に可溶であるか或は少なくとも水で膨潤し得る。このような誘導体は、大部分が、セルロースをアルキル化剤またはヒドロキシアルキル化剤（ｈｙｄｒｏｘｙａｌｋｙｌａｔｉｎｇ  ａｇｅｎｔ）と反応させることで得たものである。それらは下記の種類の置換基を１つ以上含み得る：ヒドロキシエチル、ヒドロキシプロピル、ヒドロキシブチル、メチル、エチル、プロピル、ジヒドロキシ−プロピル、カルボキシメチル、スルホエチル、疎水性の長鎖分枝および未分枝アルキル基、疎水性の長鎖分枝および未分枝アルキルアリール基もしくはアリールアルキル基、カチオン基、アセテート、プロピオネート、ブチレート、ラクテート、ナイトレートおよびスルフェートなど。そのような基のいくつか、例えばヒドロキシエチル、ヒドロキシプロピル、ヒドロキシブチル、ジヒドロキシプロピルおよびラクテートなどはグラフト（ｇｒａｆｔｓ）を生じる能力を有し、そして本発明に従う多糖類誘導体の置換基をこの上に挙げた基に限定するものでない。
【００２７】
セルロース誘導体の例は、ヒドロキシエチルセルロース（ＨＥＣ）、ヒドロキシプロピルセルロース（ＨＰＣ）、エチルヒドロキシエチルセルロース（ＥＨＥＣ）、カルボキシ
メチルヒドロキシエチルセルロース（ＣＭＨＥＣ）、ヒドロキシプロピルヒドロキシエチルセルロース（ＨＰＨＥＣ）、メチルセルロース（ＭＣ）、メチルヒドロキシプロピルセルロース（ＭＨＰＣ）、メチルヒドロキシプロピルヒドロキシエチルセルロース（ＭＨＰＨＥＣ）、メチルヒドロキシエチルセルロース（ＭＨＥＣ）、カルボキシメチルセルロース（ＣＭＣ）、疎水修飾（ｈｙｄｒｏｐｈｏｂｉｃａｌｌｙ  ｍｏｄｉｆｉｅｄ）ヒドロキシエチルセルロース（ｈｍＨＥＣ）、疎水修飾ヒドロキシプロピルセルロース（ｈｍＨＰＣ）、疎水修飾エチルヒドロキシエチルセルロース（ｈｍＥＨＥＣ）、疎水修飾カルボキシメチルヒドロキシエチルセルロース（ｈｍＣＭＨＥＣ）、疎水修飾ヒドロキシプロピルエチルヒドロキシエチルセルロース（ｈｍＨＰＨＥＣ）、疎水修飾メチルセルロース（ｈｍＭＣ）、疎水修飾メチルヒドロキシプロピルセルロース（ｈｍＭＨＰＣ）、疎水修飾メチルヒドロキシエチルセルロース（ｈｍＭＨＥＣ）、疎水修飾カルボキシメチルメチルセルロース（ｈｍＣＭＭＣ）、スルホエチルセルロース（ＳＥＣ）、ヒドロキシエチルスルホエチルセルロース（ＨＥＳＥＣ）、ヒドロキシプロピルスルホエチルセルロース（ＨＰＳＥＣ）、メチルヒドロキシエチルスルホエチルセルロース（ＭＨＥＳＥＣ）、メチルヒドロキシプロピルスルホエチルセルロース（ＭＨＰＳＥＣ）、ヒドロキシエチルヒドロキシプロピルスルホエチルセルロース（ＨＥＨＰＳＥＣ）、カルボキシメチルスルホエチルセルロース（ＣＭＳＥＣ）、疎水修飾スルホエチルセルロース（ｈｍＳＥＣ）、疎水修飾ヒドロキシエチルスルホエチルセルロース（ｈｍＨＥＳＥＣ）、疎水修飾ヒドロキシプロピルスルホエチルセルロース（ｈｍＨＰＳＥＣ）および疎水修飾ヒドロキシエチルヒドロキシプロピルスルホエチルセルロース（ｈｍＨＥＨＰＳＥＣ）である。
【００２８】
アルキル置換基の量を通常は「ＤＳ」で記述する。ＤＳは、グルコース単位中の置換されているＯＨ−基の平均量である。メチル置換を用語「ＤＳ（Ｍ）」で記述する。ヒドロキシアルキル置換を用語「ＭＳ」で記述する。これは、グルコース単位に結合したエーテル化剤（ｅｔｈｅｒｉｆｉｃａｔｉｏｎ  ａｇｅｎｔ）の平均モル量である。エチレンオキサイド置換を用語「ＭＳ（ＭＥ）」で記述する。プロピレンオキサイド置換を用語「ＭＳ（ＨＰ）」で記述する。
【００２９】
ＤＳ（Ｍ）、ＭＳ（ＨＥ）およびＭＳ（ＨＰ）の値をＧ．Ｂａｒｔｅｌｍｕｓ，Ｒ．Ｋｅｌｌｅｒｅｒ，Ｚ．Ａｎａｌ．Ｃｈｅｍ．２８６（１９７７），１６１−１９０に従うＺｅｉｓｅｌ  ｐ．ｅ．の方法で測定する。
【００３０】
特に好適なセルロース誘導体は、水中である熱凝結点を示すセルロースエーテル類、例えばメチルセルロース、メチルヒドロキシエチルセルロース、メチルヒドロキシプロピルセルロース、メチルヒドロキシプロピルヒドロキシエチルセルロースおよびヒドロキシプロピルセルロースなどである。ＤＳ（Ｍ）が１から２．６でＭＳ（ＨＥ）が０．０５から０．９、特にＤＳ（Ｍ）が１．３から１．９でＭＳ（ＨＥ）が０．１５から０．５５のメチルヒドロキシエチルセルロース、およびＤＳ（Ｍ）が１から２．６でＭＳ（ＨＰ）が０．０５から１．２でＭＳ（ＨＥ）が０．０５から０．９、特にＤＳ（Ｍ）が１．３から１．９でＭＳ（ＨＰ）が０．０５から０．６でＭＳ（ＨＥ）が０．１５から０．５５のメチルヒドロキシプロピルヒドロキシエチルセルロースが最も好適である。
【００３１】
水中である熱凝結点を示すセルロース誘導体が示す水溶解度は高度に温度に依存する。そのようなセルロース誘導体は、熱凝結点未満であると、溶液および／またはゲルを生じる。水中の熱凝結点は、セルロース誘導体が熱凝結を起こす時の温度を記述するものである。
【００３２】
セルロース出発材料に由来する主要構造は膨潤または溶解過程を通して壊れる。従って、セルロースエーテルの場合、繊維様構造はほとんど完全に失われてはいるが、膨潤または溶解するセルロースエーテル部分は誘導化が充分に起こった部分のみである。このよう
にして得た膨潤または溶解しているセルロース誘導体が含有する、初期状態において溶解性もしくは膨潤性を示す材料の量は、固体部分を基準にして２５から５０重量％未満である。
【００３３】
結果として供給組成物に含まれる膨潤および／または溶解しているセルロース誘導体が粘弾性系を構成するが、このような系の一般的特性は、溶媒およびセルロース誘導体の量に応じて、それ自身の重量下で流れ得る溶液、柔軟性ゲル、または柔らかいが脆い固体に相当する。
【００３４】
前記供給組成物に含める水の量を、前記主要構造が壊れて所望のかさ密度が得られるに充分な膨潤または溶解が達成されるように選択する。この水の量を、前記供給組成物の全重量を基準にして、便利には５０から８０重量％、好適には６５から７８重量％、最も特に好適には６８から７６重量％にする。驚くべきことに、粉砕した製品で望まれるかさ密度を達成しようとする場合には水含有量を特定の最小量にする必要があることを見いだした。この値はとりわけ置換基の性質、エーテル化の度合およびセルロース誘導体の分子量に伴って変わる。必要な水含有量は一般にエーテル化の度合が高ければ高いほど少ない。必要な水含有量はまた一般に分子量が低ければ低いほど少ない。各場合とも処理を受けさせるべきセルロース誘導体の最適な水含有量を予備試験で決定することを推奨する。
【００３５】
本方法の１つの修飾方法では、水中である熱凝結点を示すセルロースエーテル、好適にはメチルセルロース、メチルヒドロキシエチルセルロース、メチルヒドロキシプロピルセルロース、メチルヒドロキシプロピルヒドロキシエチルセルロース、ヒドロキシプロピルセルロースを冷水に添加し、場合により追加的水を用い、凝結点より低い温度にして膨潤または溶解させることで、主要構造、例えば繊維構造が大きく壊れるようにする。そのようなセルロースエーテルを好適には水で湿っているフィルターケーキ（ｆｉｌｔｅｒ  ｃａｋｅ）の形態で用いる。特に好適には、水含有量が４０から６５重量％であるように水で湿っているメチルヒドロキシエチルセルロース、メチルヒドロキシプロピルセルロース、メチルヒドロキシプロピルヒドロキシエチルセルロースまたはメチルセルロースのフィルターケーキを用い、これに追加的水を加えた後、冷却する。好適には、冷水を混合した後、その全体を本質的に公知の様式で均一にする。従って、例えば水を２軸コンパウンダー（ｃｏｍｐｏｕｎｄｅｒ）で連続的に混合した後、この混合物にせん断力をかけて混合することで均一にする。同方向回転機ばかりでなく異方向回転機も適切であるが、軸方向開放アクセス（ａｘｉａｌ  ｏｐｅｎ  ａｃｃｅｓｓ）を考慮すると同方向回転機が好適である。スクリューの構造は、充分な混合効果が達成されるような条件をかけるに適する必要があるが、他方、せん断力は、材料が容認されない応力（この応力によって恐らくは分子鎖の長さ低下がもたらされ得る）を受けないように適切に調整可能でなければならない。２軸コンパウンダーの場合のように、互いに深くかみ合っていて相互ストリッピング作用（ｍｕｔｕａｌ  ｓｔｒｉｐｐｉｎｇ  ａｃｔｉｏｎ）を遂行する２つの水平配置撹拌機ブレードが備わっているいわゆる分割トラフニーダー（ｄｉｖｉｄｅｄ  ｔｒｏｕｇｈ  ｋｎｅａｄｅｒｓ）は、せん断勾配（ｓｈｅａｒ  ｇｒａｄｉｅｎｔ）が比較的僅かであることを特徴とする（製造業者、ＩＫＡ、Ｌｉｓｔ）。スクリューの回転速度を変えることを通して、セルロース誘導体材料を混練りする時に必要な摩擦を生じさせ、それによって、メチルセルロースと水の良好な分散および均一化を達成する。
【００３６】
均一化で用いるに適した連続１軸コンパウンダーには、いわゆるＲｅｆｌｅｃｔｏｒ（商標）コンパウンダーが含まれ、これらは、モジュラー構造（ｍｏｄｕｌａｒ  ｃｏｎｓｔｒｕｃｔｉｏｎ）の高性能ミキサーであり、これらには加熱冷却可能なマルチパート（ｍｕｌｔｉ−ｐａｒｔ）混合用シリンダーと片側に取り付けられたブレードミキサー（ｂｌａｄｅ  ｍｉｘｅｒ）が含まれている（製造業者：Ｌｉｐｐ）。また、いわゆるピンドシリンダー押出し加工機（ｐｉｎｎｅｄ  ｃｙｌｉｎｄｅｒ  ｅｘｔｒｕｄｅｒｓ）また
はＳｔｉｆｔｃｏｎｖｅｒｔ（商標）押出し加工機（製造業者：Ｂｅｒｓｔｏｒｆｆ）、例えば未加硫ゴムと加硫ゴムの混合物の製造で用いられる如き押出し加工機も適切である。ハウジング内に組み込まれているピンが、混練り材料が軸と一緒に回転するのを防止するアバットメント（ａｂｕｔｍｅｎｔ）として働く。ムーブメントバリヤー（ｍｏｖｅｍｅｎｔ  ｂａｒｒｉｅｒｓ）を伴わない１軸スクリューニーダーは上述した仕事で用いるには適さない。
【００３７】
滞留時間を正確に調整しそして／また並行拡散律速反応（ｐａｒａｌｌｅｌ  ｄｉｆｆｕｓｉｏｎ−ｄｅｔｅｒｍｉｎｅｄ  ｒｅａｃｔｉｏｎｓ）を制御しようとする場合には、バッチ装置（ｂａｔｃｈ  ｕｎｉｔｓ）の方が連続運転型の装置よりも好適である。上述した仕事では特にいわゆるダブルブレードシグマ撹拌機（ｄｏｕｂｌｅ−ｂｌａｄｅ  ｓｉｇｍａ  ｓｔｉｒｒｅｒｓ）（製造業者：Ｆｉｍａ）が水平組み立てで備わっているニーダーミキサーが適切である。前記ブレードはいろいろな速度で作動しかつそれらの回転方向を逆にすることができる。ニーダーを空にすることができるように、排出用スクリューをサドル領域に配置する。また、水平に配置されたミキサーシャフト（ｍｉｘｅｒ  ｓｈａｆｔ）を伴う撹拌槽（ｓｔｉｒｒｅｄ  ｖｅｓｓｅｌ）も、混練りマス（ｋｎｅａｄｅｄ  ｍａｓｓ）がスターラーシャフト（ｓｔｉｒｒｅｒ  ｓｈａｆｔ）と一緒に回転しないようにするに適切なフローバッフル（ｆｌｏｗ  ｂａｆｆｌｅｓ）を前記槽の壁に取り付け、そのようにして、強力な混合作用が混練り材料に与えられるようにするならば適切である［製造業者：バイエル社（Ｂａｙｅｒ  ＡＧ）］。前記槽の内容物全部の徹底的な混合が起こることに加えてまた前記槽の床に取り付けられている排出用スクリューが常に材料を下方に向かわせるような圧縮効果を及ぼすスターラーアーム（ｓｔｉｒｒｅｒ
ａｒｍｓ）を配置する。また、プラネタリースターラー（ｐｌａｎｅｔａｒｙ  ｓｔｉｒｒｅｒ）およびインラインホモジェナイザー（ｉｎｌｉｎｅ  ｈｏｍｏｇｅｎｉｓｅｒ）が備わっている二重壁混合槽もセルロース誘導体と水のバッチ式均一化で用いるに適する。前記プラネタリースターラーによって前記槽の内容物が強力に混合されることが確保されかつ前記槽の温度制御可能内壁に湯垢がほとんど付着しないように浄化されることが保証される。ローター−ステーター（ｒｏｔｏｒ−ｓｔａｔｏｒ）装置をバイパス配置（ｂｙｐａｓｓ  ａｒｒａｎｇｅｍｅｎｔ）で連結すると追加的均一化が与えられる。
【００３８】
次に、前記供給組成物の膨潤または溶解しているセルロース誘導体を好適にはふるいを含まない高回転速度インパクトミルで前記供給組成物に含まれている水の少なくとも一部が気相に変化しかつ加うるに前記供給組成物の溶解および／または膨潤しているセルロース誘導体が相転移で固体状態の微細粒子形態に変化するような様式で固体状態に変化させるが、このような過程で外部力（例えば衝撃、せん断力）をかけることで前記セルロース誘導体の構造的変化を達成する。
【００３９】
前記インパクトミルへのセルロース誘導体の供給は、供給すべき材料が示す粘ちょう度に応じて、従来技術に従う本質的に公知の供給装置を用いて実施可能である。供給すべきストランド（ｓｔｒａｎｄ）材料を個々のストランドに細分する予備的細断を実施することも可能（場合によりまた横方向分割を行うことも可能）であり、これに関連して、個々のストランドの断面積が１ｍｍ2を越えるようにする。この目的で、好適には、供給材料をパシングシーブ（ｐａｓｓｉｎｇ  ｓｉｅｖｅ）に強制的に送り込むことで個々のストランドを生じさせる。ブレーカープレートアタッチメント（ｂｒｅａｋｅｒ  ｐｌａｔｅ
ａｔｔａｃｈｍｅｎｔ）［ミートミンサー（ｍｅａｔ  ｍｉｎｃｅｒ）］が備わっている１軸または２軸スクリューミキサーを同様な様式で用いることも可能である。場合により、ブレーカープレートの後方に位置させた切断具を用いてエンドレスストランドをより小さい断片に切断することも可能である。スクリュー供給（ｓｃｒｅｗ  ｆｅｅｄｉｎｇ）を用いてその押し出されたストランドを粉砕ゾーンに直接送り込むことも可能である。
【００４０】
ふるいを含まない高回転速度インパクトミルを用いて粉砕乾燥を実施して、前記セルロース誘導体に衝撃および／またはせん断力を受けさせる。そのようなミルは公知である（例えば米国特許第４  ７４７  ５５０号、ドイツ特許出願公開第３  ８１１  ９１０号またはヨーロッパ特許出願公開第０  ７７５  ５２６号により）。
【００４１】
この粉砕乾燥の熱交換ガスおよび担体ガスとして不活性ガス、空気、蒸気と不活性ガスもしくは空気の混合物、または蒸気を用い、好適には、前記セルロース誘導体のための溶媒として用いる水が蒸発するように蒸気の量を上昇させる。露点が室温未満の任意ガスまたはガス混合物が不活性ガスとして使用可能である。好適には、窒素、二酸化炭素、空気、燃焼ガスまたはそのようなガスの混合物を用いる。供給する不活性ガスおよび／または空気の温度は任意に選択可能ではあるが、この温度を好適には０−３００℃の範囲にし、特に５−５０℃の範囲の温度、好適には周囲温度の不活性ガスおよび／または空気を用いる。このガスまたはガス混合物を熱交換器で予備加熱してもよいか、或はこれは燃焼ガスの場合のように既に熱くてもよい。ミルガス（ｍｉｌｌ  ｇａｓ）を循環させる場合、粉砕装置の任意地点に不活性ガスおよび／または空気を加えてもよい。従って、例えば空気を用いて粗い粒状材料を粉砕ゾーンに再循環させてもよく、そして不活性ガスおよび／または空気が所望量で送り込まれるように処理量を選択してもよい。この不活性ガスまたは空気の添加を行う場所は例えばファンの吸引側であってもよいか、或はそれを粉砕を受けさせるべき材料と一緒に添加することも可能である。また、この不活性ガスおよび／または空気の添加を好適には粉砕装置のいろいろな地点に同時に行ってもよい。この不活性ガスまたは空気を、供給して蒸発させる水に対して、１：９９重量部から６０：４０重量部の比率、好適には３：９７重量部から４０：６０重量部の比率、特に好適には５：９５重量部から３０：７０重量部の比率で添加する。この供給水を前記溶解または膨潤しているセルロース誘導体経由で添加して粉砕乾燥手順中に蒸発させるか、或は供給水を水または蒸気の形態で前記ミルに直接供給する。この蒸発させる水の量を下記の如く計算する：
蒸気の量（ｋｇ／時）＝送り込まれた水または蒸気の量（ｋｇ／時）＋添加されたゲルの量（ｋｇ／時）ｘゲル中の水の重量％／１００重量％−処理されたＭＣ粉末（ｋｇ／時）ｘ水分重量％／１００重量％。
【００４２】
最後の項は１番目の項および２番目の項に比較して一般に非常に小さいことから、蒸気の量はおおよそ下記の如く計算可能である：
蒸気の量（ｋｇ／時）＝送り込まれた水または蒸気の量（ｋｇ／時）＋添加されたゲルの量（ｋｇ／時）ｘゲル中の水の重量％／１００重量％
【００４３】
前記ミルに追加的水も蒸気も供給しない場合には、蒸気の量をおおよそ下記の如く計算する：
蒸気の量（ｋｇ／時）＝添加されたゲルの量（ｋｇ／時）ｘゲル中の水の重量％／１００重量％。
【００４４】
装置内を循環するガスの量は添加された水および不活性ガスおよび／または空気の量に比較して多いことから、それによって、蒸気と不活性ガスおよび／または空気の徹底的な混合が確保される。
【００４５】
前記溶解または膨潤しているセルロース誘導体は、回転している機械と固定または逆方向に回転する粉砕機の間で生じる数多くの衝撃および／またはせん断応力そして／または数多くの粒子の衝撃によって細かく砕かれる。それと同時に、固体中に存在する溶媒が蒸発する。この目的で要する熱エネルギーは、ある程度のみであるが、熱交換ガスによって供給される。ミルドライブ（ｍｉｌｌ  ｄｒｉｖｅ）の電気エネルギーが摩擦で熱に変化することが一因になってそれと同時に乾燥が起こる。
【００４６】
そのようにして微粒子状になった固体状粒子を、例えば前記ミル乾燥装置の下流に連結した分離装置内で、ガス流れから分離する。この分離装置は重力による分離装置、例えばサイクロンであってもよいか、或はまたフィルターによる分離装置であってもよい。また、前記ミルのデザインに応じて、ふるい分けによる大きさの分級を内部で実施することも可能である。いくらか存在し得る過大材料は、遠心力が担体ガスの抗力に打ち勝つ結果として、微細物から分離される。完成材料としての微細物を担体ガスと一緒に粉砕用チャンバから取り出す。過大材料は、内部または外部に備わっている過大材料再循環装置によって粉砕ゾーンに再循環する。このような粉砕乾燥を、ふるい分け（ｓｃｒｅｅｎｉｎｇ  ｏｒ  ｓｉｅｖｉｎｇ）によるさらなるサイズ分級を行う必要のない様式で実施する。しかしながら、好適には、保護ふるい分け（ｐｒｏｔｅｃｔｉｖｅ  ｓｃｒｅｅｎｉｎｇ）によって粗い粒子を分離する。この目的でメッシュ幅が０．１２５ｍｍから１ｍｍのふるいを用いる。分離された粗い粒子の分率は、粉砕乾燥を受けさせたセルロース誘導体の全重量を基準にして＜１５重量％、好適には＜７重量％、特に好適には＜３重量％である。この分離された粗い画分を場合により前記ミルに戻してもよいか或は少量ならば供給材料に添加してもよい。
【００４７】
前記熱交換ガスおよび担体ガス（ミルガス）を循環させてもよく、この場合には、余分なガスを部分流れとして除去する。このサイクルで循環させるガスの量（ｋｇ／時）が添加水（ｋｇ／時）および不活性ガスおよび／または空気の量（ｋｇ／時）に対して好適には５から１５の比率、特に８から１２の比率になるようにする。熱交換器を前記粉砕乾燥装置の前部に連結することで、前記セルロース誘導体に含まれていた水の蒸発および熱損失の結果として冷えたミルガスを再び加熱する。
【００４８】
前記ミルガスから引き出した部分流れに含まれる蒸気を、場合により熱ガス濾過後、熱の回収を伴わせて凝縮させてもよい。
【００４９】
そのような微粒子固体状の粒子を場合により従来技術に従う乾燥装置内で乾燥させて所望の水分含有量にしてもよい。この乾燥を便利に対流乾燥器、好適には空気式乾燥器、リング乾燥器（ｒｉｎｇ  ｄｒｙｅｒ）または同様な装置を用いて実施する。前記粉砕乾燥を、好適には、後で乾燥段階を行う必要がないような様式で実施する。
【００５０】
場合により、最終製品の特性面を修飾する目的、即ち前記セルロース誘導体が水中で示す膨潤または溶解性を修飾する目的、前記膨潤または溶解しているセルロース誘導体の粉砕乾燥を修飾する目的、および微粒子状セルロース誘導体の乾燥を修飾する目的で、本方法の段階の１つ以上の実施前、実施中または実施後に修飾剤（ｍｏｄｉｆｉｅｒｓ）、添加剤および／または活性物質を添加してもよい。
【００５１】
用語「修飾剤」は、多糖類誘導体に化学作用を及ぼす物質であると理解する。典型的な修飾剤は酸化剤、例えば過酸化水素、オゾン、ハイポハライド（ｈｙｐｏｈａｌｉｄｅｓ）、過ホウ酸塩および過炭酸塩などばかりでなく、架橋剤、例えばジアルデヒド類、例えばグリオキサールまたはグルタル酸ジアルデヒドなど、多官能エポキシド類、多官能イソシアネート類、有機酸、鉱酸、有機および無機塩などであるが、このリストを前記に限定するものでない。
【００５２】
用語「添加剤」は、多糖類誘導体に如何なる化学作用も及ぼさない物質であると理解する。典型的な添加剤は防腐剤、分散剤、消泡剤、空気連行剤、顔料、ノニオン性、アニオン性およびカチオン性の合成および天然重合体およびそれらの誘導体、例えば澱粉エーテル類、例えばヒドロキシエチル澱粉またはヒドロキシプロピル澱粉など、有機および無機塩などであるが、このリストを前記に限定するものでない。
【００５３】
用語「活性物質」は、セルロース誘導体に如何なる化学作用も及ぼさないがセルロース誘導体が結合剤として用いられる物質であると理解する。典型的な活性物質は植物保護剤および薬剤であるが、このリストを前記に限定するものでない。
【００５４】
本発明の粒子状セルロース誘導体は数多くの用途で使用可能である。それらは例えば着色剤、薬剤、化粧品または食品に入れる水溶性もしくは溶媒溶解性増粘剤または結合剤として使用可能である。それらをまた例えば薬剤で用いられるコーティング剤として用いることも可能である。さらなる使用は例えば懸濁重合で用いられる保護コロイドとしての使用である。
【００５５】
本方法の製品は、出発材料に由来する主要構造、例えば繊維構造が大きく取り除かれている微細粒子状のセルロース誘導体である。
【００５６】
本発明の方法に従って生じさせた微細粒子状のセルロース誘導体は、場合により、粒子サイズ測定用レーザー回折方法（例えばＳｙｍｐａｔｅｃ  ＨＥＬＯＳ（Ｈ１００７）＆ＲＯＤＯＳ）を用いてオフラインで分析可能である。
【００５７】
まず最初に粒子は球形で粒子サイズ範囲全体に渡って一定の真の密度を有すると仮定することを通して、回折パターンを評価する。これに関連して、驚くべきことに、従来技術の方法に従って製造された製品に比較して有意な差があることを確認した。このように、本発明に従う方法を用いて得た製品は、粒子サイズが１５μｍ未満の粒子の含有量が全重量を基準にして５重量％未満、好適には２重量％未満の製品であることが分かる。１０μｍ未満の粒子の量は全重量を基準にして２重量％未満、好適には１重量％未満であることが分かり、そして５μｍ未満の粒子の量は全重量を基準にして１重量％未満、好適には０．５重量％未満、最も特に好適には０．１重量％未満であることが分かる。
【００５８】
このような結果は、従来技術に従う製品に比較して微細物の割合が実質的に低下しておりかつ粒子サイズ分布がより狭いと言った結果である。
【００５９】
高速回転速度ガスジェット回転（ｇａｓ  ｊｅｔ  ｒｏｔａｔｉｏｎ）インパクトミルに備わっているローターの回転速度、従ってローターの周囲速度を変えることで、粉砕度合、従って粒子サイズ分布曲線を選択的に調製することができる。従って、製品分離装置（サイクロン、フィルターによる分離装置）の後方で製品流れの一部を抽出してそれを粒子サイズ測定方法で連続的に分析することでミルの操作を管理するのが好都合である。別法として、サンプリングおよび測定装置をコンベアラインに直接一体化させることも可能である。この目的で好適にはレーザー回折方法を用いる。
【００６０】
このような手順を用いて所望粒子サイズ分布曲線に関して狭い範囲を維持することができる。このようにして粉砕度を選択的に調整することができ、０．０６３ｍｍのふるいに通す累積ふるい分けに関して±５重量％の精度を達成することができる。かさ密度が３００ｇ／ｌから５００ｇ／ｌの範囲の製品に関して目標サイズ＜０．０６３ｍｍが４０、５０、６０、７０、８０、９０重量％であるように得た粒子サイズ分布曲線を本明細書の以下に挙げる。いろいろな粒子サイズ分布曲線を示す粉末を混合することで、より幅広い粒子サイズ分布を得ることも可能である。
【００６１】
分析用ふるいはＤＩＮ  ＩＳＯ  ３３１０に相当する。本明細書の以下に示す開放メッシュ幅は米国標準ＡＳＴＭ  Ｅ１１−６１に相当し、下記の如くである：
【００６２】
【表１】
0005921976.tif 000002
【００６３】
【表２】
0005921976.tif 000003
【００６４】
【表３】
0005921976.tif 000004
【００６５】
本発明に従う方法では、膨潤および／または溶解段階［即ち、供給組成物生成段階ａ）］を通して微粒子セルロース誘導体のかさ密度を０．１５ｋｇ／ｌに等しいか或はそれ以上から０．５ｋｇ／ｌに等しいか或はそれ以下に調整または制御することができる。好適には、かさ密度が０．３ｋｇ／ｌに等しいか或はそれ以上で０．５ｋｇ／ｌに等しいか或はそれ以下の製品を製造する。
【実施例】
【００６６】
供給組成物製造実施例
垂直に配置されているミキサー軸が備わっていてそれの上に混合手段が混合空間部全体を覆うように配置されている撹拌槽内で、水含有量が全重量を基準にして５５重量％であるように水で湿っているメチルヒドロキシエチルセルロース［ＤＳ（メチル）＝１．５１でＭＳ（ヒドロキシエチル）＝０．２８のメチルヒドロキシエチルセルロース］フィルターケーキを固体含有量が全重量を基準にして２５％のメチルヒドロキシエチルセルロースゲルが生じるような量の水と一緒に連続的に混合する。この材料が前記ミキサー軸と一緒に回転しないようにフローバッフル（ｆｌｏｗ  ｂａｆｆｌｅｓ）を前記槽の壁に配置しておく。スターラーブレードを前記ミキサー軸に配置しておき、その結果として、それらが徹底的な混合を与えることに加えてまた下方向に向かう圧縮効果も及ぼすことで、前記槽の床に連結している排出用スクリューは常に材料で満たされる。前記ゲル（即ち供給組成物）を集めた後、それにさらなる処理（実施例ＭＴ１、４、５）を受けさせることで、微粒子状のメチルヒドロキシエチルセルロース製品を生じさせる。
【００６７】
実施例：粉砕乾燥（ＭＴ）
粉砕装置はふるいを含まない高回転速度ガスジェット回転ミル（タイプＵｌｔｒａ  Ｒｏｔｏｒ  ＩＩ，Ａｌｔｅｎｂｕｒｇｅｒ  Ｍａｓｃｈｉｎｅｎ  Ｊａｅｃｋｅｒｉｎｇ
ＧｍｂＨ）から成っており、これには垂直に配置されている駆動軸が１本と直径が０．５ｍｍの粉砕用トラック（ｇｒｉｎｄｉｎｇ  ｔｒａｃｋｓ）が７つ備わっており、前記粉砕用トラックの各々に、プロファイルドカウンター−グラインディングトラック（ｐｒｏｆｉｌｅｄ  ｃｏｕｎｔｅｒ−ｇｒｉｎｄｉｎｇ  ｔｒａｃｋ）に面するように作動するインパクトプレート（ｉｍｐａｃｔ  ｐｌａｔｅｓ）が１６枚備わっている。ローターの周囲速度はローターの回転速度で決まり、これを式Ｕ＝πｘｎｘｄ［式中、ｎ＝ローターの回転速度およびｄ＝０．５ｍ］に従って計算する。このローターの回転速度をミル制御装置で調節する。微粉砕された製品の主要部分を分離する直径が０．６ｍのサイクロンを前記ミルの後方につなげる。その後、並列に連結させた各々の容量が１２ｍ2の２個のバッグフィルター内で気体流れから残存粉じんを除去する。奇麗な気体の側にラジアルファン（ｒａｄｉａｌ  ｆａｎ）を配置して、そのようにして粉じんを除去しておいた気体
流れを熱交換器に送り込むことで、ミルガスを要求される乾燥温度になるように過熱する。
【００６８】
計量用スクリューを用いて供給材料（水で湿っているセルロース誘導体）を計量して１番目および２番目のグラインディングトラックの高さで前記ミルに入れる。前記計量用スクリューの前方に連結させた穴開き板を用いて、前記供給材料を直径が約１０ｍｍの個々のストランドに切断する。加うるに、窒素も計量して前記装置にいろいろな地点（ファン、インパクトミル、サイクロン）で加える。加えた窒素の全体量は約２０から４５ｋｇ／時である。
【００６９】
余分な蒸気／窒素を取り出して、この蒸気をウォータージェットファン内で沈澱させる。
【００７０】
実施例１
この上に記述した手順に従って、固体含有量が全重量を基準にして２５％のメチルヒドロキシエチルセルロースゲル［ＤＳ（メチル）＝１．５１でＭＳ（ヒドロキシエチル）＝０．２８のメチルヒドロキシエチルセルロースのゲル］を１時間当たり１１４ｋｇの処理量で粉砕して乾燥させた。流入蒸気／窒素混合物を通常の圧力下２３０から２５０℃の温度にした。粉砕用チャンバ後方の蒸気／窒素混合物の温度は１３０℃であった。循環ガスの量は１時間当たり１８００立方メートル（１２５℃で測定）であった。
【００７１】
前記インパクトミルに備わっているローターの回転速度を３５５０分-1にした時に得た微粒子状ＭＨＥＣが示したかさ密度は４０３ｇ／ｌであり、そして２％の水溶液として２０℃において２．５５  ｌ／秒で測定（Ｈａａｋｅ  Ｒｏｔｏｖｉｓｋｏ）した粘度は８７，５００ｍＰａ．ｓであった。この得た粉末が０．０６３ｍｍのふるいを通過した量は７５．６重量％であった。粒子サイズをレーザー回折で測定した結果、下記の値を得た：４.７重量％＜１５.５μｍ；２.１重量％＜１１μｍおよび０.７４重量％＜５.５μｍ。この製品の水分含有量は全重量を基準にして＜２重量％であった。
【００７２】
実施例２
この上に記述した手順に従って、固体含有量が全重量を基準にして２２％のメチルヒドロキシプロピルヒドロキシエチルセルロースゲル［ＤＳ（メチル）＝１．５４でＭＳ（ヒドロキシエチル）＝０．１でＭＳ（ヒドロキシプロピル）＝０．２４のメチルヒドロキシプロピルヒドロキシエチルセルロースのゲル］を１時間当たり１４２ｋｇのゲル処理量で粉砕して乾燥させた。流入蒸気／窒素混合物を通常の圧力下２５０から２７０℃の温度にした。粉砕用チャンバ後方の蒸気の温度は１３０℃であった。循環ガスの量は１時間当たり１７５０立方メートル（１２５℃で測定）であった。
【００７３】
前記インパクトミルに備わっているローターの回転速度を３５５０分-1にした時に得た微粒子状ＭＨＰＨＥＣが示したかさ密度は４０９ｇ／ｌであり、そして２％の水溶液として２０℃において２．５５  ｌ／秒で測定（Ｈａａｋｅ  Ｒｏｔｏｖｉｓｋｏ）した粘度は４８９００ｍＰａ．ｓであった。この得た粉末が０．０６３ｍｍのふるいを通過した量は７８．８重量％で、０．１２５ｍｍのふるいを通過した量は９８．０重量％で、０．２５０ｍｍのふるいを通過した量は９９．９重量％であった。この製品の水分含有量は全重量を基準にして＜２重量％であった。
【００７４】
実施例ＭＴ３
この上に記述した手順に従って、固体含有量が全重量を基準にして２５％のメチルヒドロキシプロピルヒドロキシエチルセルロースゲル［ＤＳ（メチル）＝１．５３でＭＳ（ヒドロキシエチル）＝０．２８でＭＳ（ヒドロキシプロピル）＝０．２９のメチルヒドロキ
シプロピルヒドロキシエチルセルロースのゲル］を１時間当たり１０７ｋｇのゲル処理量で粉砕して乾燥させた。流入水／窒素混合物を通常の圧力下２１０から２３０℃の温度にした。粉砕用チャンバ後方の蒸気の温度は１３０℃であった。循環ガスの量は１時間当たり１７５０立方メートル（１２５℃で測定）であった。
【００７５】
前記インパクトミルに備わっているローターの回転速度を３５５０分-1にした時に得た微粒子状ＭＨＰＨＥＣが示したかさ密度は４０８ｇ／ｌであり、そして２％の水溶液として２０℃において２．５５  ｌ／秒で測定（Ｈａａｋｅ  Ｒｏｔｏｖｉｓｋｏ）した粘度は８２００ｍＰａ．ｓであった。この得た粉末が０．０６３ｍｍのふるいを通過した量は７１．８重量％で、０．１２５ｍｍのふるいを通過した量は９６．８重量％で、０．２５０ｍｍのふるいを通過した量は９９．９重量％であった。粒子サイズをレーザー回折で測定した結果、下記の値を得た：４.５重量％＜１５.５μｍ；２.０重量％＜１１μｍおよび０.６重量％＜５.５μｍ。この製品の水分含有量は全重量を基準にして＜２重量％であった。
【００７６】
製品を２％の水溶液として２０℃において２．５５  ｌ／秒で測定（Ｈａａｋｅ  Ｒｏｔｏｖｉｓｋｏ）した粘度［ｍＰａ．ｓ］を下記の表にＶ２として省略形で示す。ふるい分析における累積ふるい分けを重量％で示す。レーザー回折値もまた重量％で示す。
【００７７】
実施例１、４、参考実施例５、実施例６−８
ゲル中の固体含有量が下記の如き含有量（実施例１、４）であると粒子サイズ分布曲線およびかさ密度に関して非常に良好な結果がもたらされる。ローターの回転速度を同じにしてゲル中の固体含有量を高くすることでかさ密度が小さくなるように調整することができ、その結果として、また、粒子サイズ分布曲線もかなり粗くなる（実施例６、７、８）。
【００７８】
【表４】
0005921976.tif 000005
【００７９】
実施例９−１４
ゲル中の固体含有量が下記の如き含有量（実施例１１および１２）であると粒子サイズ分布曲線およびかさ密度に関して非常に良好な結果がもたらされる。ゲル中の固体含有量を低くすればするほどゲルの処理量が低くなる（実施例９および１０）、と言うのは、そのようにしないと、ミルの電力入力があまりにも高くなってしまうからである。ゲル中の固体含有量を高くすることを通して、かさ密度が低くなるように調整することができる（実施例１３および１４）。
【００８０】
【表５】
0005921976.tif 000006
【００８１】
実施例１３−１５
この上に記述した手順に従って、いろいろな固体含有量のメチルヒドロキシエチルセルロースゲル［ＤＳ（メチル）＝１．５７でＭＳ（ヒドロキシエチル）＝０．４０のメチルヒドロキシエチルセルロースのゲル］を粉砕して乾燥させた（ミル後方の温度：１３０℃）。
【００８２】
前記インパクトミルに備わっているローターの回転速度を３５５０分-1にした時に得たＭＨＥＣは下記のデータを示した：
【００８３】
【表６】
0005921976.tif 000007
【００８４】
粉砕乾燥を各場合ともゲルの処理量が可能な最大量になるように行った。ゲル（またはＭＣ）の処理量は、実施例１５（ゲルの固体含有量：１９％）の方が実施例１６および１７よりもかなり低い。更に、実施例１５の粒子サイズ分布曲線の方が比較サンプルのそれに比較して実質的に粗くかつ粘度もかなり低い。
【００８５】
実施例１５の場合のミルの運転の静かさはかなり劣っており、かつ電力の入力があまりにも高いことが原因で、結果としてミルが４．５時間内に５回故障した。実施例１６および１７の場合の運転は静かで非常に良好であった。
【００８６】
本発明を説明の目的でこの上に詳細に記述してきたが、そのような詳細は単にその目的であり、それに関して本分野の技術者が本発明の精神および範囲から逸脱することなく変更を行うことができるのは、本請求の範囲で限定可能なことを除いた点に関してであると理解されるべきである。
【００８７】
本発明の特徴および態様は以下の通りである。
【００８８】
１．  粒子状の水溶性セルロース誘導体を製造する方法であって、
ａ）水で膨潤および／または水に溶解する少なくとも１種のセルロース誘導体を供給組成物の全重量を基準にして２０重量％から５０重量％および水を供給組成物の全重量を基準にして５０重量％から８０重量％含んで成る供給組成物を生じさせ、
ｂ）前記供給組成物を高回転速度インパクトミル内で熱交換ガスおよび担体ガスに接触させることで前記供給組成物の前記セルロース誘導体を固体状態の微粒子形態に変化させ、ｃ）前記粒子状のセルロース誘導体を前記熱交換ガスおよび担体ガスから分離し、そしてｄ）場合により、前記粒子状のセルロース誘導体を乾燥させる、
ことを含んで成る方法。
【００８９】
２．  段階ｂ）でふるいを含まない高回転速度インパクトミルを用いる第１項記載の方法。
【００９０】
３．  更に段階ａ）からｃ）の１つ以上の実施前、実施中または実施後に修飾剤、添加剤および活性物質から成る群から選択される材料を前記セルロース誘導体に添加することも含んで成る第１項記載の方法。
【００９１】
４．  セルロースをアルキル化剤またはヒドロキシアルキル化剤と反応させることで得た水含有量が全重量を基準にして４０から６０重量％のセルロース誘導体のフィルターケーキを、段階ａ）で用いて前記供給組成物を生じさせる第１項記載の方法。
【００９２】
５．  段階ａ）の供給組成物が前記セルロース誘導体を前記供給組成物の全重量を基準にして２２重量％から３５重量％および水を前記供給組成物の全重量を基準にして６５重量％から７８重量％含んで成る第１項記載の方法。
【００９３】
６．  前記セルロース誘導体がセルロースエーテルである第１項記載の方法。
【００９４】
７．  前記セルロース誘導体がＤＳ（Ｍ）が１から２．６であり、そしてＭＳ（ＨＥ）が０．０５から０．９のメチルヒドロキシエチルセルロースである第１項記載の方法。
【００９５】
８．  前記セルロース誘導体がＤＳ（Ｍ）が１から２．６であり、そしてＭＳ（ＨＰ）が０．０５から１．２でＭＳ（ＨＥ）が０．０５から０．９のメチルヒドロキシプロピルヒドロキシエチルセルロースである第１項記載の方法。
【００９６】
９．  前記粒子状セルロース誘導体製品のかさ密度を前記供給組成物に存在させる水の量で調整する第１項記載の方法。
【００９７】
１０．  前記供給組成物を生じさせる時に用いる水、前記供給組成物を生じさせる時に用いるセルロース誘導体、および前記供給組成物の中の少なくとも１つを冷却する第１項記載の方法。
【００９８】
１１．  前記担体ガスおよび熱交換ガスの各々を空気、蒸気、および蒸気と空気の混合物から独立して選択する第１項記載の方法。
【００９９】
１２．  第１項記載の方法に従って作られた粒子状セルロース誘導体であって、各場合とも粒子の総重量を基準にして、粒子サイズが１５μｍ未満の粒子の含有量が５重量％未満であり、粒子サイズが１０μｍ未満の粒子の含有量が２重量％未満であり、そして粒子サイズが５μｍ未満の粒子の含有量が１重量％未満である粒子状セルロース誘導体。
【０１００】
１３．  第１項記載の方法に従って作られた粒子状セルロース誘導体であって、各場合と
も粒子の総重量を基準にして、粒子サイズが１５μｍ未満の粒子の含有量が２０重量％未満であり、粒子サイズが１０μｍ未満の粒子の含有量が１０重量％未満であり、そして粒子サイズが５μｍ未満の粒子の含有量が２重量％未満である粒子状セルロース誘導体。
【０１０１】
１４．  第１項記載の方法に従って作られた粒子状セルロース誘導体であって、１組のふるいを用いたふるい分け手段で測定して、
【０１０２】
【表７】
0005921976.tif 000008
【０１０３】
【表８】
0005921976.tif 000009
【０１０４】
から成る群から選択される粒子サイズ分布曲線と累積ふるい分け重量％範囲を示す粒子状セルロース誘導体。
【０１０５】
１５．  メチルセルロース、メチルヒドロキシエチルセルロース、メチルヒドロキシプロピルセルロース、メチルヒドロキシプロピルヒドロキシエチルセルロースおよびそれらの混合物から成る群から選択されるセルロース誘導体である第１４項記載の粒子状セルロース誘導体。